(57)【要約】    【課題】  屋外の水式太陽システム、空気式太陽システム及び太陽電池の配線固定用に好適に用いることができる、可視光透過率が高く、耐候性、耐水性に優れたフィルム粘着テープを提供すること。    【解決手段】  可視光透過率が９０％以上のフッ素系テープ基材上に、可視光透過率が７０％以上のアクリル系粘着剤を塗工したフィルム粘着テープとする。この場合、上記アクリル系粘着剤には、粘着付与剤を含有しないか、または、水素化ロジン樹脂粘着付与剤、または、脂肪族完全飽和炭化水素樹脂粘着付与剤、または、水素化テルペン樹脂粘着付与剤のうちの少なくとも１種類の粘着付与剤を含有する。【選択図】  なし【特許請求の範囲】
【請求項１】
フッ素系テープ基材上にアクリル系粘着剤が塗工されたフィルム粘着テープであって、ウェザー試験５００時間後の可視光透過率が６５％以上であることを特徴とするフィルム粘着テープ。
【請求項２】
上記フッ素系テープ基材の可視光透過率が９０％以上であり、かつ、上記アクリル系粘着剤の可視光透過率が７０％以上であることを特徴とする請求項１記載のフィルム粘着テープ。
【請求項３】
上記アクリル系粘着剤が粘着付与剤を含有しないことを特徴とする請求項１乃至請求項２のいずれかに記載のフィルム粘着テープ。
【請求項４】
上記アクリル系粘着剤が水素化ロジン樹脂粘着付与剤、または、脂肪族完全飽和炭化水素樹脂粘着付与剤、または、水素化テルペン樹脂粘着付与剤のうちの少なくとも１種類の粘着付与剤を含有することを特徴とする請求項１乃至請求項２のいずれかに記載のフィルム粘着テープ。
【請求項５】
上記フッ素系テープ基材の厚さが１２〜１２５μｍであり、かつ、上記フィルム粘着テープの総厚さが３０〜５００μｍであることを特徴とする請求項１乃至請求項２のいずれかに記載の記載のフィルム粘着テープ。
【発明の詳細な説明】
【技術分野】
【０００１】
本発明は、例えば、水式太陽システムパネル、空気式太陽システムパネル、太陽電池パネル、天窓、及び太陽光が透過するプラスチック材表面に配線を固定、補修及び飛散防止するために使用するフィルム粘着テープに関するものである。
【背景技術】
【０００２】
従来より、水式太陽システムパネル、空気式太陽システムパネル、太陽電池パネル、天窓及び太陽光が透過するプラスチック材表面に配線を固定、補修及び飛散防止するためには、太陽光は透過しないが、耐候性のあるアルミ粘着テープ、または、耐候性は低いが、太陽光透過率(以下、可視光透過率という)の高いポリエステルフィルムやポリプロピレンフィルムを基材としたフィルム粘着テープが使用されてきた。しかし、このポリエステルフィルムやポリプロピレンフィルムを基材としたフィルム粘着テープは、太陽光を照射されることにより、ポリエステルフィルムやポリプロピレンフィルム中の可塑剤が劣化し、黄変することに起因するものと、粘着剤中の粘着付与剤が紫外線を照射されることにより劣化し、黄変することに起因するものの、一方又は両方により、経時的に可視光透過率が低下する。上記粘着剤中の粘着付与剤の紫外線劣化に対し、劣化抑制を目的として、紫外線吸収剤（老化防止剤）等を添加する方法もあるが、劣化防止剤を添加することにより、結果的に、可視光透過率が低くなるため、好ましくない。
【０００３】
太陽電池パネルは、水式太陽システムパネル、空気式太陽システムパネルに比べ、可視光透過率の影響が大きいこと、償却年数が２０年と長く、従来のポリエステルフィルムやポリプロピレンフィルムを基材としたフィルム粘着テープでは、満足する特性を得るに至っていない。
【０００４】
また、耐候性を有するフィルムとしては、ポリイミドフィルム、フッ素系フィルム等が知られている。ポリイミドフィルムは、オレンジ色で、かつ、可視光透過率が２０％以下であることから、本用途には不適である。一方、フッ素系フィルムは、透明のものから白色のものまであり、かつ、可視光透過率が０〜９８％
の範囲のものがある。
【０００５】
また、フッ素系フィルム基材に粘着剤層を施したフィルム粘着テープとしては、基材の等方性を特徴としたもの（特許文献１）、フッ素フィルムに粘着剤を間隔塗工したもの（特許文献２）、フッ素フィルム表面に有機珪素化合物をプラズマ重合により成膜したもの（特許文献３）、フッ素フィルム粘着テープの背面剥離力を小さくしたもの（特許文献４）がある。
【０００６】
【特許文献１】特開平８−２５３７４０号公報
【特許文献２】特開平７−２９２３３２号公報
【特許文献３】特開平６−２００２１７号公報
【特許文献４】特開平７−１９６９９１号公報
【発明の開示】
【発明が解決しようとする課題】
【０００７】
しかし、特許文献１〜４に記載のフィルム粘着テープは、耐候性、特に、ウェザー試験後のフッ素系フィルム粘着テープの可視光透過率について規定したものはない。
【０００８】
本発明の目的は、上記課題を解決するためになされたものであり、屋外の水式太陽システム、空気式太陽システム及び太陽電池の配線固定用に好適に用いることができる、可視光透過率が高く、耐候性、耐水性に優れたフィルム粘着テープを提供しようとするものである。
【課題を解決するための手段】
【０００９】
本発明の目的を達成するために、本発明は特許請求の範囲に記載のような構成とするものである。
【００１０】
すなわち、本発明は、フッ素系テープ基材上にアクリル系粘着剤が塗工されたフィルム粘着テープであって、ウェザー試験５００時間後の可視光透過率を６５％以上とする。
【００１１】
この場合、本発明は、上記フッ素系テープ基材の可視光透過率を９０％以上、かつ、上記アクリル系粘着剤の可視光透過率を７０％以上とする。
【００１２】
また、これらの場合、上記アクリル系粘着剤は、粘着付与剤を含有しない。
【００１３】
また、これらの場合、上記アクリル系粘着剤は、水素化ロジン樹脂粘着付与剤、または、脂肪族完全飽和炭化水素樹脂粘着付与剤、または、水素化テルペン樹脂粘着付与剤のうちの少なくとも１種類の粘着付与剤を含有する。
【００１４】
また、これらの場合、上記フッ素系テープ基材の厚さを１２〜１２５μｍ、かつ、フィルム粘着テープの総厚さを３０〜５００μｍとする。
【発明の効果】
【００１５】
以上、説明したように、本発明は、フッ素系テープ基材上にアクリル系粘着剤が塗工されたフィルム粘着テープであって、ウェザー試験５００時間後の可視光透過率が６５％以上であるから、耐候性、耐水性、可視光透過性に優れている。
【００１６】
また、この場合、上記フッ素系テープ基材の可視光透過率が９０％以上であり、かつ、上記アクリル系粘着剤の可視光透過率が７０％以上であるから、可視光透過性に優れている。
【００１７】
また、これらの場合、上記アクリル系粘着剤は、粘着付与剤を含有しないから、耐候性に優れている。
【００１８】
また、これらの場合、上記アクリル系粘着剤は、水素化ロジン樹脂粘着付与剤、または、脂肪族完全飽和炭化水素樹脂粘着付与剤、または、水素化テルペン樹脂粘着付与剤のうちの少なくとも１種類の粘着付与剤を含有するから、耐候性に優れている。
【００１９】
また、これらの場合、上記フッ素系テープ基材の厚さが１２〜１２５μｍ、かつ、フィルム粘着テープの総厚さが３０〜５００μｍであるから、可視光透過性及び粘着性に優れている。
【発明を実施するための最良の形態】
【００２０】
本発明者らは、可視光（399-800nm）透過率の初期値が９０％以上あるフッ素系テープ基材上に、可視光（399-800nm）透過率の初期値が７０％以上あるアクリル系粘着剤が塗工されたフィルム粘着テープが、ウェザー試験５００時間後の可視光（399-800nm）透過率の最小値が６５％以上であることを見出し、本発明に至ったものである。
【００２１】
この場合、上記アクリル系粘着剤は粘着付与剤を含有しないので、本発明のフィルム粘着テープは、耐候性が優れていることが分かった。また、上記アクリル系粘着剤が、水素化ロジン樹脂粘着付与剤、または、脂肪族完全飽和炭化水素樹脂粘着付与剤、または、水素化テルペン樹脂粘着付与剤のうちの少なくとも１種類の粘着付与剤を含有する場合にも、耐候性に優れることを見出した。
【００２２】
ここで使用されるフッ素系テープ基材は、フッ素を有する高分子量体であって、具体的には、ポリビニルフルオライド（ＰＶＦ）、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリクロロトリフルオロエチレン（ＰＣＴＦＥ）、ポリビニリデンフルオライド（ＰＶＤＦ）などが挙げられる。基材厚は１２〜１２５μｍのものであり、フィルム表面は可視光透過率を低下させることなく、アクリル系粘着剤に対する易接着処理が可能なコロナ放電処理、プラズマ処理等を施したものである。
【００２３】
一般に、フッ素系フィルムは、厚さが薄いものほど、可視光透過率が高く、厚さが１２〜１２５μｍでは、可視光透過率は９０％以上で、かつ、耐候性に優れる特徴を有している。
【００２４】
本発明で使用されるアクリル系粘着剤は、可視光透過率が７０％以上で、かつ、（メタ）アクリル酸アルキルエステル単量体と極性基含有単量体との共重合体と架橋剤からなり、粘着剤中の溶剤（例えば、トルエン、酢酸エチル、キシレン等）または水を乾燥、もしくは粘着剤中の（メタ）アクリル酸アルキルエステル単量体、極性基含有単量体及び多官能アクリレートに光重合開始剤（例えば、イルガキュア１８４、イルガキュア６５１、イルガキュア３６９、イルガキュア１８００（チバ・スペシャリティ・ケミカルズ社）、Chivacure TPO、Chivacure １０７、Chivacure  １７３、Chivacure １２５６（チャイテック社）等）を添加し、紫外線（ＵＶ）重合させ、粘着テープとする。（メタ）アクリル酸アルキルエステル単量体と極性基含有単量体との共重合体とは、例えば、アクリル酸２−エチルヘキシルとアクリル酸との共重合体、アクリル酸イソオクチルとメタクリル酸２−ヒドロキシエチルとの共重合体、アクリル酸ブチルとアクリル酸とメタクリル酸２−ヒドロキシエチルとの三元共重合体等が使用されるが、特に、これらに限定されるものではない。
【００２５】
上記した（メタ）アクリル酸アルキルエステル単量体としては、例えば、エチル基、プロピル基、ブチル基、ペンチル基、イソボルニル基、ヘキシル基、２−エチルヘキシル基、オクチル基、イソオクチル基、ノニル基、イソノニル基、デシル基などで代表される、通常、炭素数が２０以下のアルキル基を有する（メタ）アクリル酸のエステル等が挙げられる。なお、上記した（メタ）アクリル酸アルキルエステルは、単独もしくは２種以上で使用される。
【００２６】
また、上記した極性基含有単量体としては、アクリル酸、メタクリル酸、イタコン酸、メタクリル酸２−ヒドロキシエチル、メタクリル酸２−ヒドロキシプロピル、アクリル酸ジメチルアミノエチル、アクリロニトリル、アクリル酸−β−カルボキシエチル（β−ＣＥＡ）、メタクリロニトリル、Ｎ−ビニル−２−ピロリドン等で代表される、分子中にカルボキシル基、水酸基、アミノ基等の極性基を有する重合性不飽和単量体等が挙げられる。
【００２７】
上記した架橋剤とは、例えば、分子中にイソシアネート基（ポリイソシアネート）、エポキシ基（エポキシ樹脂）等の官能基を２個以上持つもの、または、１、６−ヘキサンジオールジアクリレート、トリエチレングリコールジアクリレートなどの多官能アクリレート、または、金属キレート化合物が使用されるが、特にこれらに限定されるものではない。
【００２８】
また、本発明では、基本的に、アクリル系粘着剤には粘着付与剤を添加しないが、粘着付与剤を添加する場合には、紫外線劣化しない粘着付与剤が添加される。即ち、使用される粘着付与剤は、耐候性の高い水素化ロジン樹脂（完全水素化ロジン樹脂）、脂肪族完全飽和炭化水素樹脂、水素化テルペン樹脂（完全水素化テルペン樹脂）であって、具体的には、荒川化学工業製のパインクリスタルＫＥ−１００、パインクリスタルＫＥ−３１１、パインクリスタルＫＥ−３５９、パインクリスタルＫＥ−６０４、同じく荒川化学工業製のアルコンＰ−７０、アルコンＰ−１００、アルコンＰ−１１５、アルコンＰ−１２５、アルコンＰ−１４０、ヤスハラケミカル製のクリアロンＰ−８５、クリアロンＰ−１０５、クリアロンＰ−１１５、クリアロンＰ−１２５、クリアロンＭ−１０５、クリアロンＫ−１００、クリアロンＫ−１１０等が使用されるが、特に、これらに限定されるものではない。
【００２９】
本発明のフィルム粘着テープは、可視光透過率が５０％以上、好ましくは、６５％以上であることが望ましい。この可視光透過率が５０％未満では、太陽光が水式太陽システムパネル、空気式太陽システムパネル及び太陽電池パネル表面に届かないため、効果が低く、好ましくない。
【００３０】
また、本発明のフィルム粘着テープのフッ素系テープ基材は、１２μｍ以上、１２５μｍ以下が好ましく、粘着剤層の厚さは１０μｍ以上、好ましくは、５０μｍ以上であることが望ましい。
【００３１】
粘着剤の塗工厚が１０μｍ未満では、太陽光が水式太陽システムパネル、空気式太陽システムパネル及び太陽電池パネル表面等表面の固定力が得られず好ましくない。
【００３２】
本発明のフィルム粘着テープは、その用途が太陽光エネルギーを透過し、かつ、耐候性を要求される限り、特に、限定されないが、特に、屋外の水式太陽システムパネル、空気式太陽システムパネル及び太陽電池パネル表面の配線固定用に好適に用いられ、パネルに配線を固定する。
【実施例】
【００３３】
本発明のフィルム粘着テープのテープ構成について、実施例によって具体的に説明する。但し、本発明のフィルム粘着テープ及びそのテープ構成はこれに限定されるものではない。なお、本発明の実施例の記述中における「部」は、重量部を表し、「可視光透過率」の値は、399〜800nmの可視光領域において測定した透過率の最小値を表す。
【００３４】
［実施例１］
アクリル酸２部、アクリル酸ブチル９８部の粘着剤組成に架橋剤の金属キレート２．５部を添加し、均一に混合して得た可視光透過率８６％の粘着剤を可視光透過率９８％のＥＴＦＥフィルム（１２μｍ厚）に総厚で３０μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
【００３５】
［実施例２］
アクリル酸７部、アクリル酸−２−エチルヘキシル９０部、アクリル酸−β−カルボキシエチル（β−ＣＥＡ）３部の粘着剤組成に架橋剤の多官能アクリレート０．１８部を添加し、均一に混合して得た可視光透過率９０％の粘着剤を可視光透過率９８％のＥＴＦＥフィルム（５０μｍ厚）に総厚で１５０μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
【００３６】
［実施例３］
アクリル酸５部、アクリル酸ブチル１０部、アクリル酸−２−エチルヘキシル８５部の粘着剤組成に架橋剤のエポキシ樹脂２部を添加し、均一に混合して得た可視光透過率９０％の粘着剤を可視光透過率９７％のＰＶＦフィルム（２５μｍ厚）に総厚で１２５μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
【００３７】
［実施例４］
アクリル酸１０部、アクリル酸−２−エチルヘキシル９０部の粘着剤組成に架橋剤の多官能アクリレート０．２０部を添加し、均一に混合して得た可視光透過率８５％の粘着剤を可視光透過率９８％のＥＴＦＥフィルム（５０μｍ厚）に総厚で１５０μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
【００３８】
［実施例５］
アクリル酸２部、アクリル酸ブチル９５部、アクリル酸−２−ヒドロキシエチル３部の粘着剤組成に架橋剤のポリイソシアネート１．５部を添加し、均一に混合して得た可視光透過率８１％の粘着剤を可視光透過率９６％のＰＶＦフィルム（５０μｍ厚）に総厚で２００μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
【００３９】
［実施例６］
アクリル酸イソオクチル９０部、アクリル酸−２−ヒドロキシエチル５部、β-ＣＥＡの粘着剤組成に架橋剤のポリイソシアネート２部を添加し、均一に混合して得た可視光透過率７８％の粘着剤を可視光透過率９６％のＦＥＰフィルム（７５μｍ厚）に総厚で２５０μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
［実施例７］
アクリル酸６部、アクリル酸ブチル９４部の粘着剤組成に架橋剤のエポキシ樹脂０．３部を添加し、均一に混合して得た可視光透過率８０％の粘着剤を可視光透過率９４％のＰＦＡフィルム（１２５μｍ厚）に総厚で３７５μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
【００４０】
［実施例８］
アクリル酸ブチル８０部、アクリル酸イソボルニル２０部の粘着剤組成に架橋剤の多官能アクリレート０．２部を添加し、均一に混合して得た可視光透過率８４％の粘着剤を可視光透過率９３％のＦＥＰフィルム（１２５μｍ厚）に総厚で５００μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
【００４１】
［実施例９］
アクリル酸１０部、アクリル酸−２−エチルヘキシル９０部の粘着剤組成に架橋剤の多官能アクリレート０．２部を添加し、更に、水素化ロジン樹脂（完全水素化ロジン樹脂）系粘着付与剤５部を添加し、均一に混合して得た可視光透過率８２％の粘着剤を可視光透過率98％のＥＴＦＥフィルム（５０μｍ厚）に総厚で１５０μｍになるように塗布してフィルム粘着テープを得た。このフィルム粘着テープは、表１に示すとおり、可視光透過率の初期値は高かった。また、ウェザー試験５００時間後の可視光透過率と粘着力は著しい低下が認められなかった。
【００４２】
［比較例１］
アクリル酸６部、アクリル酸ブチル９４部の粘着剤組成に架橋剤のエポキシ樹脂０．３部を添加し、均一に混合して得た可視光透過率７８％の粘着剤を可視光透過率９８％のポリプロピレンフィルム（４０μｍ厚）に総厚で１２５μｍになるように塗布してフィルム粘着テープを得た。このフィルム粘着テープは、表１に示すとおり、可視光透過率の初期値は高かった。しかし、ウェザー試験５００時間後の可視光透過率と粘着力は著しい低下が認められた。
【００４３】
［比較例２］
アクリル酸８部、アクリル酸−２−エチルヘキシル９２部の粘着剤組成に架橋剤の多官能アクリレート０．２５部を添加し、均一に混合して得た可視光透過率８２％の粘着剤を可視光透過率９８％のポリエチレンテレフタレートフィルム（５０μｍ厚）に総厚で２００μｍになるように塗布してフィルム粘着テープを得た。このフィルム粘着テープは、表１に示すとおり、可視光透過率の初期値は高かった。しかし、ウェザー試験５００時間後の可視光透過率は著しい低下が認められた。
【００４４】
［比較例３］
アクリル酸４部、アクリル酸ブチル９６部の粘着剤組成に架橋剤の多官能アクリレート０．２部を添加し、均一に混合して得た可視光透過率７７％の粘着剤を可視光透過率９０％のＰＥＴフィルム（１８８μｍ厚）に総厚で２３８μｍになるように塗布してフィルム粘着テープを得た。このフィルム粘着テープは、表１に示すとおり、ウェザー試験５００時間後の可視光透過率は著しい低下が認められた。
【００４５】
［比較例４］
アクリル酸５部、アクリル酸ブチル１０部、アクリル酸−２−エチルヘキシル８５部の粘着剤組成に架橋剤のポリイソシアネート２部を添加し、更に、石油樹脂系粘着付与剤１０部を添加し、均一に混合して得た可視光透過率８０％の粘着剤を可視光透過率９８％のＥＴＦＥフィルム（５０μｍ厚）に総厚で１００μｍになるように塗布してフィルム粘着テープを得た。このフィルム粘着テープは、表１に示すとおり、可視光透過率の初期値は高かった。しかし、ウェザー試験５００時間後の可視光透過率と粘着力は著しい低下が認められた。
【００４６】
［比較例５］
アクリル酸８部、アクリル酸−２−エチルヘキシル９２部の粘着剤組成に架橋剤の多官能アクリレート０．１８部を添加し、更に、ロジンエステル系粘着付与剤１０部を添加し、均一に混合して得た可視光透過率８１％の粘着剤を可視光透過率９４％のＰＦＡフィルム（１２５μｍ厚）に総厚で２００μｍになるように塗布してフィルム粘着テープを得た。このフィルム粘着テープは、表１に示すとおり、可視光透過率の初期値は高かった。しかし、ウェザー試験５００時間後の可視光透過率と粘着力は著しい低下が認められた。
【００４７】
【表１】
2006225531.tif 000002
［可視光透過率］日立製作所製Ｕ-３２１０型紫外赤外分光光度計にて、399〜800nmの波長において測定した。
【００４８】
［粘着力］被着体としてステンレス板に、荷重２ｋｇのローラーで一往復させてフィルム粘着テープを貼り合わせた後、２０分後、アイコー引張試験機にて剥離速度３００ｍｍ／ｍｉｎにて測定した。
【００４９】
［ウェザー試験］ＪＩＳ−Ｂ−７７５３に準じ、ポリエステルフィルムセパレーターに貼り合せた、フィルム粘着テープのフィルム側から５００時間暴露するよう設置し、測定した。